エポキシ系樹脂と、アクリル系樹脂と、硬化剤と、を含んでなる接着剤組成物であって、前記アクリル系樹脂が、エチルアクリレート-ブチルアクリレート-アクリロニトリルの3元共重合体またはその変性物からなり、前記3元共重合体の重量平均分子量が、25万以上、85万未満であることを特徴とする、接着剤組成物。前記エポキシ系樹脂と前記アクリル系樹脂との配合割合が、175:100~300:100である、請求項1に記載の接着剤組成物。前記エポキシ系樹脂が、常温で液状のビスフェノール型エポキシ樹脂およびガラス転移温度が50~150°Cの範囲にある常温で固体のビスフェノール型エポキシ樹脂の2種のビスフェノール型エポキシ樹脂からなる、請求項1に記載の接着剤組成物。前記室温で液状のビスフェノール型エポキシ樹脂と、前記室温で固体のビスフェノール型エポキシ樹脂とが、10:90~75:50の割合で含まれている、請求項3に記載の接着剤組成物。前記エポキシ系樹脂が175~300質量部、前記アクリル系樹脂が50~150質量部、および、前記硬化剤が3~15質量部、含まれてなる、請求項1~4のいずれか一項に記載の接着剤組成物。第1離型紙と、接着層と、第2離型紙とを、この順で積層してなる接着シートであって、前記接着層が、請求項1~5のいずれか一項に記載の接着剤組成物を含んでなる、接着シート。前記接着層が芯材をさらに含んでなり、前記接着剤が前記芯材に含浸されている、請求項6に記載の接着シート。請求項6または7に記載の接着シートを用いて第1被着体と第2被着体とを接着する方法であって、前記接着シートから、第1離型紙および第2離型紙を剥離し除去して接着層を露出させ、前記接着層を、前記第1被着体および前記第2被着体で挟んで、前記第1被着体および前記第2被着体の仮固定を行い、前記接着層を、加熱することにより硬化させて、前記第1被着体および前記第2被着体を接着することを含んでなる、方法。請求項8に記載の方法により得られる貼合体。初期粘着性を有さない粘着シートでは、貼り合わせようとする被着体どうしを予め仮接着するためにプレヒートが必要となるため、作業性に劣るという問題がある。一方、エポキシ樹脂からなる粘着シートにアクリル樹脂を添加すると初期粘着性を付与することができるものの、粘着シートを硬化させた後の接着強度が低下する。自動車や航空機等の用途分野では15MPa以上の接着強度が要求されており、上記のようなアクリル樹脂を添加した粘着シートでは15MPa以上の接着強度を実現することが困難であった。本発明者らは、今般、エポキシ系樹脂に特定の共重合体を添加することにより、初期粘着性を有するとともに、優れた接着強度を有し、とりわけ、マット表面を有する被着体であっても強固に接着することができるとの知見を得た。本発明はかかる知見によるものである。したがって、本発明の目的は、初期粘着性を有するとともに、優れた接着強度を有し、とりわけ、マット表面を有する被着体であっても強固に接着することができる接着剤組成物を提供することである。また、本発明の別の目的は、上記したような接着剤組成物を用いた粘接着シートを提供することである。本発明による接着剤組成物は、エポキシ系樹脂と、アクリル系樹脂と、硬化剤と、を含んでなる接着剤組成物であって、前記アクリル系樹脂が、エチルアクリレート-ブチルアクリレート-アクリロニトリルの3元共重合体またはその変性物からなり、前記3元共重合体の重量平均分子量が、25万以上、85万未満であることを特徴とするものである。また、本発明による接着剤組成物の好ましい態様によれば、前記エポキシ系樹脂と前記アクリル系樹脂との配合割合が、175:100~300:100である。また、本発明による接着剤組成物の好ましい態様によれば、前記エポキシ系樹脂が、常温で液状のビスフェノール型エポキシ樹脂およびガラス転移温度が50~150°Cの範囲にある常温で固体のビスフェノール型エポキシ樹脂の2種のビスフェノール型エポキシ樹脂からなる。また、本発明による接着剤組成物の好ましい態様によれば、、前記室温で液状のビスフェノール型エポキシ樹脂と、前記室温で固体のビスフェノール型エポキシ樹脂とが、10:90~75:25の割合で含まれている。また、本発明による接着剤組成物の好ましい態様によれば、前記エポキシ系樹脂が175~300質量部、前記アクリル系樹脂が50~150質量部、および、前記硬化剤が3~15質量部、含まれてなる。また、本発明の別の態様による接着シートは、第1離型紙と、接着層と、第2離型紙とを、この順で積層してなる接着シートであって、前記接着層が、上記の接着剤組成物を含んでなるものである。また、本発明による接着シートの好ましい態様によれば、前記接着層が芯材をさらに含んでなり、前記接着剤が前記芯材に含浸されている。さらに、本発明の別の態様による接着方法は、上記接着シートを用いて第1被着体と第2被着体とを接着する方法であって、前記接着シートから、第1離型紙および第2離型紙を剥離し除去して接着層を露出させ、前記接着層を、前記第1被着体および前記第2被着体で挟んで、前記第1被着体および前記第2被着体の仮固定を行い、前記接着層を、加熱することにより硬化させて、前記第1被着体および前記第2被着体を接着することを含んでなるものである。また、本発明によれば、上記の接着方法により得られる貼合体も提供される。本発明の接着剤組成物においては、エポキシ系樹脂としてビスフェノールA型エポキシ樹脂を用い、アクリル系樹脂として、重量平均分子量が25万以上85万未満の、エチルアクリレート-ブチルアクリレート-アクリロニトリルの3元共重合体またはその変性物を用いることにより、初期粘着性を有するとともに、優れた接着強度を有し、とりわけ、マット表面を有する被着体であっても強固に接着することができる接着剤組成物を実現できる。本発明による接着剤組成物は、エポキシ系樹脂と、アクリル系樹脂と、硬化剤と、を必須成分として含む。以下、接着剤組成物を構成する各成分について説明する。<エポキシ系樹脂>本発明による接着剤組成物に用いられるエポキシ系樹脂は、少なくとも1つ以上のエポキシ基またはグリシジル基を有するプレポリマーが、硬化剤との併用により架橋重合反応により硬化したものを意味する。このようなエポキシ系樹脂としては、ビスフェノールA型エポキシ樹脂、ビスフェノールF型エポキシ樹脂等のビスフェノール型エポキシ樹脂、ノボラックエポキシ樹脂、クレゾールノボラックエポキシ樹脂等のノボラック型エポキシ樹脂、ビフェニル型エポキシ樹脂、スチルベン型エポキシ樹脂、トリフェノールメタン型エポキシ樹脂、アルキル変性トリフェノールメタン型エポキシ樹脂、トリアジン核含有エポキシ樹脂、ジシクロペンタジエン変性フェノール型エポキシ樹脂等のエポキシ樹脂等が挙げられ、またフェノールノボラック樹脂、クレゾールノボラック樹脂、ビスフェノールAノボラック樹脂等のノボラック型フェノール樹脂、レゾールフェノール樹脂等のフェノール樹脂、ユリア尿素樹脂、メラミン樹脂等のトリアジン環を有する樹脂、不飽和ポリエステル樹脂、ビスマレイミド樹脂、ポリウレタン樹脂、ジアリルフタレート樹脂、シリコン樹脂、ベンゾオキサジン環を有する樹脂、シアネートエステル樹脂等が挙げられる。これらエポキシ系樹脂の中でも、本発明においては、ビフェニル骨格、ビスフェノール骨格、スチルベン骨格などの剛直構造を主鎖に持つエポキシ樹脂が好ましく、より好ましくは、ビスフェノール型エポキシ樹脂、特に好ましくは、ビスフェノールA型エポキシ樹脂である。上記したビスフェノールA型エポキシ樹脂は、ビスフェノール骨格の繰り返し単位の数によって、常温で液体のものと、常温で固体のものが存在する。主鎖が1~3のビスフェノールA型エポキシ樹脂は常温で液体、主鎖が2~10のビスフェノールA型エポキシ樹脂は常温で固体である。このような比較的低分子量のビスフェノールA型エポキシ樹脂は結晶性があり、常温で結晶化して固体のものも、融点以上の温度になると、急速に融解して低粘度の液状に変化する。したがって、被着体を接合する工程において、加熱によって接着剤が被着体に密着し、固化することによって接着剤と被着体とが強固に接着するため、接着強度を高めることができる。また、このような比較的低分子量のビスフェノールA型エポキシ樹脂は、架橋密度が高くなるため、機械的強度が高く、耐薬品性がよく、硬化性が高く、吸湿性自由体積が小さくなるためが小さくなる特徴もある。本発明においては、ビスフェノールA型エポキシ樹脂として、上記したような常温で固体のビスフェノールA型エポキシ樹脂と、常温で液体のビスフェノールA型エポキシ樹脂とを併用して使用することが好ましい。常温で固体のものと液体のものとを併用することにより、機械的強度を保ちつつ、柔軟性を得ることが出来るため、樹脂接着剤組成物が本来有する機械的強度を維持しつつ、柔軟性を得ることができる。その結果、被着体どうしの接合強度を向上させることができる。常温で固体のビスフェノールA型エポキシ樹脂としては、機械的強度および耐熱性の観点から、ガラス転移温度が50~150°Cの範囲にあるものが好ましい。具体的には、常温で液体である主鎖が1~3のビスフェノールA型エポキシ樹脂としては、ジャパンエポキシレジン社製、JER828が、常温で固体である主鎖が2~10のビスフェノールA型エポキシ樹脂としては、ジャパンエポキシレジン社製、JER1001などが例示できる。常温で固体のビスフェノールA型エポキシ樹脂と、常温で液体のビスフェノールA型エポキシ樹脂との配合割合は、接着剤を使用する用途にもよるが、質量基準において、10:90~75:25の割合で含まれていることが好ましい。両者の配合割合を上記の範囲とすることによって、より接着強度に優れる接着剤とすることができる。本発明による接着剤組成物は、樹脂成分として、上記したビスフェノールA型エポキシ樹脂およびビスフェノールA型フェノキシ樹脂以外の樹脂が含まれていてもよい。例えば、ビスフェノールFエポキシ樹脂等のビスフェノール型エポキシ樹脂、ノボラックエポキシ樹脂、クレゾールノボラックエポキシ樹脂等のノボラック型エポキシ樹脂、ビフェニル型エポキシ樹脂、スチルベン型エポキシ樹脂、トリフェノールメタン型エポキシ樹脂、アルキル変性トリフェノールメタン型エポキシ樹脂、トリアジン核含有エポキシ樹脂、ジシクロペンタジエン変性フェノール型エポキシ樹脂、フェノールノボラック樹脂、クレゾールノボラック樹脂、ビスフェノールAノボラック樹脂等のノボラック型フェノール樹脂、レゾールフェノール樹脂等のフェノール樹脂、ユリア尿素樹脂、メラミン樹脂等のトリアジン環を有する樹脂、不飽和ポリエステル樹脂、ビスマレイミド樹脂、ポリウレタン樹脂、ジアリルフタレート樹脂、シリコン樹脂、ベンゾオキサジン環を有する樹脂、シアネートエステル樹脂、ポリエーテルエステルアミド樹脂等が挙げられる。<アクリル系樹脂>本発明による接着剤組成物に含まれるアクリル系樹脂として、重量平均分子量が25万以上85万未満の、エチルアクリレート-ブチルアクリレート-アクリロニトリルの3元共重合体またはその変性物を使用する。このような分子量を有するエチルアクリレート単位以下、EAと略す場合があると、ブチルアクリレート単位以下、BuAと略す場合があると、アクリロニトリル単位以下、ANと略す場合があるとからなる3元ブロック共重合体を、上記したエポキシ系樹脂に添加することにより、初期粘着性が発現されるとともに、硬化後の接着強度にも優れ、かつ、硬化後はタック性が良好な接着剤を実現できる。その理由は定かではないが、以下のように推定できる。EA-BuA-ANの3元共重合体は、EA-BuAの繰り返し単位部分が硬いセグメントとなり、AN繰り返し単位部分が柔らかいセグメントとなる。従来の接着剤では、エポキシ系樹脂に靱性柔軟性を付与するためにアクリル系樹脂を添加することが行われていたが、アクリル樹脂を添加することにより、接着剤自体の耐熱性が低下していた。上記のような硬いセグメントと柔らかいセグメントとを併せ持つアクリル系樹脂であれば、硬いセグメント部分が耐熱性に寄与し、柔らかいセグメント部分が、靱性ないし柔軟性に寄与するため、靱性を有し優れた接着強度を保持できる。また、重量平均分子量が25万以上85万未満の範囲にあることにより、被着体が凹凸表面を有するような場合であっても、接着剤が凹凸形状に追従するように被着体と密着するため、硬化後の接着強度が向上するものと考えられる。3元共重合体の重量平均分子量が25万未満であると、被着体の表面形状に追従できるものの、硬化後のタック性が悪化する傾向にある。一方、重量平均分子量が85万以上であると、接着剤が被着体の表面形状に追従しにくくなるため、マット面を有するような被着体の接着強度が低下する場合がある。なお、本発明において、重量平均分子量とは、ゲルパーミエーションクロマトグラフィーによるポリスチレン換算値を意味するものとする。上記のアクリル系樹脂は、他のモノマー単位を含んでいてもよく、例えば、グリシジル基を有するアクリル酸エステルが含まれていてもよい。グリシジル基を有するアクリル酸エステルとしては、グリシジルメタクリレート以下、GMAと略す場合があるやグリシジルアクリレート以下、GAと略す場合があるが挙げられる。グリシジル基を有するアクリル酸エステルが含まれることにより、エポキシ樹脂との相溶性が向上し、より接着強度が向上する。また、上記した3元共重合体は、BuA単位の一部にカルボン酸や水酸基等の官能基を導入した変性物であってもよい。このような変性物を使用することにより、より耐熱性が向上するとともに、上記したエポキシ系樹脂との相溶性も向上するため、より接着強度が向上する。上記したEA-BuA-ANの3元共重合体は、一般的な懸濁重合、乳化重合、溶液重合等の公知の重合方法を用いて製造することができる。このうち、重合反応の制御の容易さの点などから、原始移動ラジカル重合によって好適に製造することができる。また、市販されているものを使用してもよく、例えば、SG-P3ナガセケムテックス株式会社製等を好適に使用することができる。上記したエポキシ系樹脂とアクリル系樹脂との配合割合は、質量基準において、100:100~500:100であることが好ましく、より好ましくは175:100~300:100である。エポキシ樹脂の割合が上記範囲よりも多くなると初期粘着性が低下し、一方、アクリル系樹脂の割合が上記範囲よりも多くなると、硬化後の接着強度が低下する。<硬化剤>上記したビスフェノールA型エポキシ樹脂およびビスフェノールA型フェノキシ樹脂は加熱等により反応が進行して接着剤組成物が硬化する。本発明においては、接着剤組成物に硬化剤が含まれていてもよく、例えばジエチレントリアミンDETA、トリエチレンテトラミンTETA、メタキシレリレンジアミンMXDAなどの脂肪族ポリアミン、ジアミノジフェニルメタンDDM、m-フェニレンジアミンMPDA、ジアミノジフェニルスルホンDDSなどの芳香族ポリアミンのほか、ジシアンジアミドDICY、ヘキサヒドロ無水フタル酸HHPA、メチルテトラヒドロ無水フタル酸MTHPAなどの脂環族酸無水物液状酸無水物、無水トリメリット酸TMA、無水ピロメリット酸PMDA、ベンゾフェノンテトラカルボン酸BTDA等の芳香族酸無水物等の酸無水物系硬化剤、フェノール樹脂等のフェノール系硬化剤が例示できる。特に、ジシアンジアミドDICYは潜在性の硬化剤のため、保存安定性に優れている。また、硬化促進剤としてイミダゾール類を含ませてもよい。硬化剤の接着剤組成物中の含有量は、樹脂の含有量を300質量部とした場合に、3~15質量部含まれていることが好ましい。硬化剤の配合比がこの範囲未満であると、接合後の耐熱性が低く、また接着強度が温度変化で劣化しやすい。硬化剤の含有量がこの範囲を超えると、接着シートを被着体と接合するまで保管した場合に、その保管期間中の保存安定性ポットライフが低下し、また、接着剤の硬化後も未反応の硬化剤が残留することで、接着力が低下する問題点もある。<その他の成分>さらに、接着剤組成物には、必要に応じて、例えば、加工性、耐熱性、耐候性、機械的性質、寸法安定性、抗酸化性、滑り性、離形性、難燃性、抗カビ性、電気的特性、強度、その他等を改良、改質する目的で、例えば、滑剤、可塑剤、充填剤、フィラー、帯電防止剤、アンチブロッキング剤、架橋剤、酸化防止剤、紫外線吸収剤、光安定剤、染料、顔料等の着色剤、その他等を添加してもよい。また、必要に応じて、さらにシラン系、チタン系、アルミニウム系などのカップリング剤を含むことができる。これにより樹脂と被着体および樹脂と後述する芯材財との密着性を向上させることができる。本発明において使用される接着剤組成物は、上記した各成分を混合し、必要に応じて混練、分散して、接着剤を調製することができる。混合ないし分散方法は、特に限定されるものではなく、通常の混練分散機、例えば、二本ロールミル、三本ロールミル、ペブルミル、トロンミル、ツェグバリSzegvariアトライター、高速インペラー分散機、高速ストーンミル、高速度衝撃ミル、デスパー、高速ミキサー、リボンブレンダー、コニーダー、インテンシブミキサー、タンブラー、ブレンダー、デスパーザー、ホモジナイザー、および超音波分散機などが適用できる。硬いエポキシ系樹脂として複数種を用いる場合は、先にこれらを混合撹拌し、次に硬化剤を混合撹拌し、溶媒で希釈した後に、軟かいエポキシ系樹脂を混合撹拌し、次いで、アクリル系樹脂を混合撹拌することが好ましい。<接着シート>本発明による接着シートは、図1に示すように、上記の接着剤組成物からなる接着層の両面に第1離型紙および第2離型紙が設けられている層構成を有する。なお、本明細書では、第1離型紙21Aと第2離型紙21Bとを合わせて離型紙21と呼称する。接着層は、図2に示すように、芯材をさらに含み、接着剤が芯材に含浸されていてもよい。芯材としては、織布または不織布が好ましく、従来公知の種々の織布または不織布を使用できる例えば、液晶ポリマーなどの耐熱性のあるプラスチックの繊維、ガラス繊維、アラミド繊維、炭素繊維などが例示でき、これらで構成した織布、不織布が使用できる。接着層が芯材を含む場合、コーティング機を用いて、後記する第1離型紙21と芯材15とを重ねて走行させて、その芯材15面に上記した接着剤13組成物を塗布することで、芯材15へ含浸されるので、乾燥後に、塗布面に第2離型紙21Bを貼り合わせて、接着シート1が得られる。離型紙への接着剤組成物の塗布方法としては、特に限定されるものではなく、例えば、ロールコート、リバースロールコート、トランスファーロールコート、グラビアコート、グラビアリバースコート、コンマコート、ロッドコ-ト、ブレードコート、バーコート、ワイヤーバーコート、ダイコート、リップコート、ディップコートなどが適用できる。組成物を、第1離型紙21Aの離型面、または第1離型紙21Aと芯材15を重ねて、芯材15面へ、上記のコーティング法で塗布して、乾燥した後に、第2離型紙21Bを貼り合わせればよい。組成物塗布液の粘度は、1~20000センチストークス25°C程度、好ましくは1~2000センチストークスに調整する。芯材15へ含浸塗布する場合には、粘度が低い方が好ましく、1~1000センチストークスである。第1離型紙21Aと第2離型紙21Bは同じものでも異なったものを用いてもよい。離型紙21としては、離型フィルム、セパレート紙、セパレートフィルム、セパ紙、剥離フィルム、剥離紙等の従来公知のものを好適に使用できる。また、上質紙、コート紙、含浸紙、プラスチックフィルムなどの離型紙用基材の片面または両面に離型層を形成したものを用いてもよい。離型層としては、離型性を有する材料であれば、特に限定されないが、例えば、シリコーン樹脂、有機樹脂変性シリコーン樹脂、フッ素樹脂、アミノアルキド樹脂、メラミン系樹脂、アクリル系樹脂、ポリエステル樹脂などがある。これらの樹脂は、エマルジョン型、溶剤型または無溶剤型のいずれもが使用できる。離形層は、離形層成分を分散および/または溶解した塗液を、離型紙用基材フィルムの片面に塗布し、加熱乾燥および/または硬化させて形成する。塗液の塗布方法としては、公知で任意の塗布法が適用でき、例えば、ロールコート、グラビアコート、スプレーコートなどである。また、離形層は、必要に応じて、基材フィルムの少なくとも片面の、全面または一部に形成してもよい。第一および第二離型紙の剥離力は、接着シートに対し、1~2000mN/cm程度、さらに100~1000mN/cmであることが好ましい。離形層の剥離力が1mN/cm未満の場合は、接着シートや被着材との剥離力が弱く、剥がれたり部分的に浮いたりする。また、2000mN/cmより大きい場合は、離形層の剥離力が強く、剥離しにくい。安定した離形性や加工性の点で、ポリジメチルシロキサンを主成分とする付加および/または重縮合型の剥離紙用硬化型シリコーン樹脂が好ましい。<被着体の接着方法>被着体との接合は、接着シート1の第1離型紙21Aおよび第2離型紙21Bを剥離し除去して、接着層11を露出させる。露出した接着層11を、2つの同じまたは異なる第1被着体および第2被着体で挟み、接着層11の粘着性で保持させる。次いで、加熱、または加圧加熱することで接着層11を硬化させて、第1被着体および第2被着体を強固に接着させることができる。このように、本発明による接着シートを用いることにより、初期粘着性を利用して、被着体どうしを仮固定でき、その後に、例えばバッチ方式により粘接着シートを熱硬化させて被着体を接着できるため、プレヒートなどの工程を省くことができるとともに、生産性が著しく向上する。被着体としては、特に限定されるものではないが、金属、無機材料、有機材料、これらを組み合わせた複合材料や、積層材料などが例示できる。硬化時の加熱温度は、60°C~250°C程度、好ましくは100°C~180°Cである。加熱時間は1~240分間、好ましくは10~120分間である。硬化した接着シート1の接着層11は、初期粘着性を有し、プレヒートなどの工程がなく、粘着力のみで被着体を保持して作業できるので、作業性がよく、低コストでもある。また、接着層の材料およびその配合比を選択することで、金属同士、金属と有機材料、有機材料と有機材料とを接着することができる。さらに、エポキシ系樹脂に起因する強固な接着強度が得られ、この接着強度は温度変化でも劣化しにくく、また、アクリル系樹脂に起因するために脆質性が低く、優れた剪断強度と高い耐衝撃性、耐熱性を有するので、構造用途に使用できる。<貼合体>本発明による接着シートを用いることにより、従来の溶接法では困難な、ガラス繊維や炭素繊維のFRP、異種金属などの材料被着体を強力に接合でき、例えば、アルミニウムと鉄等の金属との貼合体や、FRPやCFRPどうしの貼合体を得ることができる。また、被着体が凹凸表面を有するような場合であっても、本発明の接着シートによれば、強固な接着強度を有する貼合体を得ることができる。これら貼合体は、温度変化を受けることなく優れた接着強度を保持できるとともに、脆質性が低く、優れた剪断強度と高い耐衝撃性、耐熱性を有するため、自動車、航空機、船舶等の分野に限らず、電子機器類、電子機器筐体、家電製品、インフラ系構造物、ライフライン建材、一般建材等の分野で利用することができる。本発明を、実施例によりさらに詳細に説明するが、本発明がこれら実施例の内容に限定されるものではない。なお、各層の各組成物は溶媒を除いた固形分の質量部である。実施例1および2ならびに比較例1~3<接着剤組成物の調製>下記の表1に示す組成に従って、各成分を混合することにより、接着剤を調製した。なお、下記の表1中、JER828は、ジャパンエポキシレジン社製のビスフェノールA型エポキシ樹脂を表し、SG-P3Mw1、SGP3Mw2、およびSG-P3は、ナガセケムテックス社製のEA-BuA-ANの3元共重合体を表し、DICY7は、ジャパンエポキシレンジ社製のジシアンジアミトを表す。<接着シートの作製>得られた接着剤を、セパフィルムSP-PET03BU、東セロ社製の表面に、コンマコーターにて、塗布量が100g/m2となるように塗布して接着層を形成し、その接着層上に、セパフィルムSP-PET01BU、東セロ社製を貼り合わせることにより接着シートを作製した。しかしながら、比較例2および3の接着剤を用いて接着シートを作製しようとしたところ、タック性がなく、シート化することができなかった。<貼合体の作製>得られた接着シートを25mm×12.5mmに裁断し、一方のセパフィルムを剥離して接着層を露出させて、一方の被着体であるCFRP長さ100mm×幅25mm×厚み1.5mmの先端部分に貼り付けた。CFRPに貼りつけた接着シートからセパフィルムを剥離して接着層を露出させて、その接着層部分に、他方の被着体であるCFRP長さ100mm×幅25mm×厚み1.5mmの先端部分を貼りつけた。なお、使用したCFRPの表面はいずれも鏡面加工Ra=0.1μm程度されたものであった。次いで、仮固定された被着体の上に3kgの荷重をかけて120°Cで2時間、接着層の加熱硬化を行うことにより貼合体を得た。また、被着体として、上記のCFRPに代えて、表面粗さRaが0.8μmのマット面を有するCFRPに変更した以外は、上記と同様にして貼合体を得た。<接着強度評価>得られた各貼合体について、室温での接着強度の評価を行った。上記で得られた試料の両端をテンシロンオリエンテック製RTA-1Tに固定して、0.5mm/minで引張り、せん断強度を測定した。評価結果は、下記の表2に示される通りであった。